"離型フィルム上に形成された粘着剤であって、離型フィルムの粘着剤と接する面に存在する突起の高さが0.7μm以下であり、前記離型フィルムの三次元平均表面粗さSaが19nm以下であり、前記粘着剤の厚みが15~20μmであることを特徴とする、離型フィルム上に形成された粘着剤。前記粘着剤が、紫外線硬化樹脂を含有することを特徴とする、請求項1に記載の離型フィルム上に形成された粘着剤。本発明者は、上記の問題を解決すべく鋭意検討した結果、離型フィルムの離型面の表面突起が原因で気泡が発生することを明らかにした。そこで離型フィルムの表面粗さと粘着剤厚みの最適化により、気泡発生を抑えられることを見出し、本発明に到達した。すなわち本発明は、粘着剤を介してプラスチックフィルムを補強板に貼り付け、その上にディスプレイデバイスを形成する用途に使用される粘着剤で、気泡の発生を抑えられ、ディスプレイデバイス形成後容易にプラスチックフィルムを補強板から剥離できる粘着剤を提供することである。以上の課題を解決するために、請求項1に記載の発明は、離型フィルム上に形成された粘着剤であって、離型フィルムの粘着剤と接する面に存在する突起の高さが0.7μm以下であり、前記離型フィルムの三次元平均表面粗さSaが19nm以下であり、前記粘着剤の厚みが15~20μmであることを特徴とする、離型フィルム上に形成された粘着剤である。上記粘着剤を用いるので、剥離力を強めることなく気泡発生を抑えるできる粘着剤を提供することができる。請求項2に記載の発明は、前記粘着剤が、紫外線硬化樹脂を含有することを特徴とする、請求項1に記載の離型フィルム上に形成された粘着剤である。上記粘着剤を用いれば、紫外線照射して粘着力を下げることができるので、可撓性フィルムの補強板へ貼り合せた後の剥離が容易にできる。本発明によれば生産性を低下せず、かつ剥離力を強めることなく気泡の発生を抑えることができる。以下、本発明を実施例に基づいて詳細に説明する。以下の実施例および比較例における各評価は、それぞれ以下の手順によった。1気泡大きさ測長機能付顕微鏡で粘着剤中の気泡の大きさを測定した。2突起高さ株東レエンジニアリング製、表面形状測定装置型番:SP-700を用い、フィルム表面の突起の高さを測定した。3三次元表面粗さSa離型フィルムの剥離面の表面粗さを、株東レエンジニアリング製、表面形状測定装置型番:SP-700で、視野348×370μmにて測定した。測定は3回行い、3回の平均値を三次元平均表面粗さSaとして求めた。4粘着剤厚み粘着剤厚みは、ダイヤルゲージを用いて測定した。粘着剤はガラスに貼り合わせた後、紫外線照射により硬化させ、まずガラスと粘着剤の総厚を測定する。その後ガラスのみの厚みを測定し、総厚とガラス厚みの差を粘着剤厚みとした。[実施例1]線研化学株製紫外線硬化型粘着剤SKダインSW22を濃度50のトルエン希釈溶液に調整した。塗工機を用いて、リンテック株式会社製離型フィルムPET75GSY40の離型面上に、乾燥時の厚さが15μmになるようにを塗工乾燥した後、粘着剤側にリンテック株式会社製離型フィルムPET38LT-Hの離型面が粘着剤に接するように貼りあわせ、100m連続で巻き取り、ロール状に巻き取りサンプルを製造した。175μm厚のポリメチルメタクリレートPMMAフィルムPLEXIGLASダイセルエボニック製を上記粘着剤を介して平坦なガラス板である補強板に固定した。粘着剤は、フィルムを補強板に固定した後に1J/cm2のUV照射を行い、接着力を低下させた。その後、上記1気泡大きさ、2突起高さについて評価を行った。[実施例2]粘着剤厚みを20μmとした以外は実施例1と同様にしてサンプルを作製した。[比較例1]粘着剤厚みを3μmとした以外は実施例1と同様にしてサンプルを作製した。[比較例2]粘着剤厚みを3μmとし、粘着剤塗工側の離型フィルムをSR3、粘着剤カバー側の離型フィルムを38S10軽剥離いずれも大槻工業株式会社製を使用した以外は実施例1と同様にしてサンプルを作製した。[比較例3]粘着剤厚みを15μmとした以外は比較例2と同様にしてサンプルを作製した。[比較例4]粘着剤厚みを20μmとした以外は比較例2と同様にしてサンプルを作製した。[比較例5]粘着剤厚みを3μmとし、粘着剤塗工側の離型フィルムをPET75EL、粘着剤カバー側の離型フィルムをPET3801いずれもリンテック株式会社製を使用した以外は実施例1と同様にしてサンプルを作製した。[比較例6]粘着剤厚みを15μmとした以外は比較例5と同様にしてサンプルを作製した。[比較例7]粘着剤厚みを20μmとした以外は比較例5と同様にしてサンプルを作製した。表1は、上述の実施例1,2並びに、比較例1~7について、気泡の有無をまとめたものである。上述の結果から明らかなように、離型フィルムの粘着剤と接する面に存在する突起の高さが0.7μm以下であり、前記離型フィルムの三次元平均表面粗さSaが19nm以下であり、前記粘着剤の厚みが15~20μm以内である場合に、気泡の混入が認められなかった。また、剥離力の大幅な増加も無く、剥離性は良好であった。なお、本発明において、剥離力は、粘着剤層を介して補強板と貼り合わせた1cm幅の絶縁樹脂を剥離するときの180°方向ピール強度で測定される。剥離力を測定するときの剥離速度は300mm/分とする。本発明において、剥離力は0.098N/mから49N/mの範囲であることが好ましい。さらに、粘着剤には、紫外線硬化樹脂を含有することが好ましい。この他にも、低温領域で接着力が減少するもの、加熱処理で接着力が減少する粘着剤があるが、接着力の変化が大きいという点で、紫外線照射で接着力が減少する紫外線硬化樹脂を含有する粘着剤が好ましく用いられる。"